(57)【要約】  ストレスを感じている人が用いることにより、心理的に癒しを感じる色調を呈した空間を容易に作り出すことができるアイウェア用光学フィルムおよびこれを用いたアイウェア用機能性フィルム、光学積層体ならびにアイウェアを提供することを目的とする。  光学機能層を有し、白色光を光源とする透過光がペールトーンを呈することを特徴とする、アイウェア用光学フィルムを提供する。
2017086067.tif 000002
【特許請求の範囲】
【請求項１】
光学機能層を有し、
白色光を光源とする透過光がペールトーンを呈することを特徴とする、アイウェア用光学フィルム。
【請求項２】
前記透過光の色調をＪＩＳ  Ｚ  ８７８１−４：２０１３に規定されるＬ＊ａ＊ｂ＊表色系で数値化するとき、明度を表すＬ＊値が７０以上１００以下の範囲である、請求項１に記載のアイウェア用光学フィルム。
【請求項３】
前記透過光の色調をＪＩＳ  Ｚ  ８７８１−４：２０１３に規定されるＬ＊ａ＊ｂ＊表色系で数値化するとき、色度を表すａ＊値およびｂ＊値を下記式（１）に代入することにより算出される、彩度を表すＣ＊値が１以上３５以下の範囲である、請求項１または２に記載のアイウェア用光学フィルム。
Ｃ＊＝［（ａ＊）２＋（ｂ＊）２］１／２      （１）
【請求項４】
前記透過光の色調をＪＩＳ  Ｚ  ８７８１−４：２０１３に規定されるＬ＊ａ＊ｂ＊表色系で数値化するとき、色度を表す、ａ＊値が−１５以上５以下の範囲であり、かつｂ＊値が−２０以上０以下の範囲である、請求項１〜３のいずれか１項に記載のアイウェア用光学フィルム。
【請求項５】
請求項１〜４のいずれか１項に記載の光学フィルムと、偏光素子とを備える、アイウェア用機能性フィルム。
【請求項６】
請求項１〜４のいずれか１項に記載の光学フィルムまたは請求項５に記載の機能性フィルムと、
前記光学フィルムまたは前記機能性フィルムを、その両面側から挟持する位置関係で配置される２つ支持体と、
を備える、アイウェア用光学積層体。
【請求項７】
前記２つの支持体の少なくとも一方が、トリアセチルセルロース、ポリカーボネート、ナイロン樹脂およびシクロオレフィンポリマーからなる群から選択される１種または２種以上の材料により形成されたものである、請求項６に記載のアイウェア用光学積層体。
【請求項８】
請求項６または７に記載の光学積層体を含む、アイウェア。
【請求項９】
レンズをさらに含み、
前記光学積層体を前記レンズの一面側または両面側に配置してなる、請求項８に記載のアイウェア。
【発明の詳細な説明】
【技術分野】
【０００１】
本発明は、例えば眼鏡やサングラス等のアイウェアを構成するのに適した光学フィルム、並びにこれを用いたアイウェア用機能性フィルム、アイウェア用光学積層体およびアイウェアに関する。
【背景技術】
【０００２】
近年はストレス社会と言われているように、様々な事柄に対してストレスを抱えている人が多く存在する。ストレスを軽減する方法としては、例えば人に癒しを与えるような色を取り入れることが挙げられる。ストレスを抱えている人たちが、癒しと感じる色として非特許文献１に記載されているようなペールトーンの色がある。ペールトーンとは、一般的に彩度が比較的低く、明度が高い色調であり、ストレスの原因や個人の色の嗜好によって、癒しと感じる色調は異なることがわかってきている。【０００３】
生活空間の中に癒しを与える色を取り入れる方法としては、例えば部屋の壁紙や家具、インテリア、服装をペールトーンの色合いに変更する方法が挙げられる。
【先行技術文献】
【非特許文献】
【０００４】
【非特許文献１】物部寛太郎、高橋淳也、秋葉成美、「ストレス原因に適した癒しの色に関する研究」、情報処理学会東北支部研究報告、Ｖｏｌ．２０１２−４
【発明の概要】
【発明が解決しようとする課題】
【０００５】
しかし、空間全体をペールトーンの色合いに変更することは容易ではないため、壁紙を変更する、あるいは服装を変えるといった限定的な変更に限られていた。【０００６】
一方、サングラスは、レンズ部に色素等で着色し、色素の吸収により目に入射する光量を低減させ、眩しさを低減させており、良好な視界を提供することができる。さらに、サングラスへのデザイン性の付与のために、表面に多層膜を蒸着させる場合がある。多層膜を付与することにより、他者からはサングラス表面の青や緑、赤といったメタリック調の色彩の反射光を見ることができる。【０００７】
しかし、サングラスを透過する光（透過光）については、専ら裸眼と同じ色合いになるように調整することに重点が置かれていた。サングラスを透過する光によって生活空間における明るさや色調を変え、癒しの効果を付与するという検討は積極的になされていなかった。【０００８】
従って、本発明は、使用者が心理的に癒しを感じる色調を呈した空間を容易に作り出すことができるアイウェア用光学フィルム、並びにこれを有するアイウェア用機能性フィルム、アイウェア用光学積層体およびアイウェアを提供することを目的とする。
【課題を解決するための手段】
【０００９】
本発明者らは、上記課題を解決するため、鋭意検討した結果、光学フィルムを透過する光（透過光）の色調がペールトーンとなるように設計された光学フィルムを用いたアイウェアが、上記課題を解決できることを新規に見出し、本発明に至った。すなわち、本発明は、以下の〔１〕〜〔９〕に関する。
〔１〕  光学機能層を有し、
白色光を光源とする透過光がペールトーンを呈することを特徴とする、アイウェア用光学フィルム。
〔２〕  前記透過光の色調をＪＩＳ  Ｚ  ８７８１−４：２０１３に規定されるＬ＊ａ＊ｂ＊表色系で数値化するとき、明度を表すＬ＊値が７０以上１００以下の範囲である、上記〔１〕に記載のアイウェア用光学フィルム。
〔３〕  前記透過光の色調をＪＩＳ  Ｚ  ８７８１−４：２０１３に規定されるＬ＊ａ＊ｂ＊表色系で数値化するとき、色度を表すａ＊値およびｂ＊値を下記式（１）に代入することにより算出される、彩度を表すＣ＊値が１以上３５以下の範囲である、上記〔１〕または〔２〕に記載のアイウェア用光学フィルム。
Ｃ＊＝［（ａ＊）２＋（ｂ＊）２］１／２      （１）
〔４〕  前記透過光の色調をＪＩＳ  Ｚ  ８７８１−４：２０１３に規定されるＬ＊ａ＊ｂ＊表色系で数値化するとき、色度を表す、ａ＊値が−１５以上５以下の範囲であり、かつｂ＊値が−２０以上０以下の範囲である、上記〔１〕〜〔３〕のいずれか１項に記載のアイウェア用光学フィルム。
〔５〕  上記〔１〕〜〔４〕のいずれか１項に記載の光学フィルムと、偏光素子とを備える、アイウェア用機能性フィルム。
〔６〕  上記〔１〕〜〔４〕のいずれか１項に記載の光学フィルムまたは上記〔５〕に記載の機能性フィルムと、
前記光学フィルムまたは前記機能性フィルムを、その両面側から挟持する位置関係で配置される２つ支持体と、
を備える、アイウェア用光学積層体。
〔７〕  前記２つの支持体の少なくとも一方が、トリアセチルセルロース、ポリカーボネート、ナイロン樹脂およびシクロオレフィンポリマーからなる群から選択される１種または２種以上の材料により形成されたものである、上記〔６〕に記載のアイウェア用光学積層体。
〔８〕  上記〔６〕または〔７〕に記載の光学積層体を含む、アイウェア。
〔９〕  レンズをさらに含み、
前記光学積層体を前記レンズの一面側または両面側に配置してなる、上記〔８〕に記載のアイウェア。
【発明の効果】
【００１０】
本発明は、白色光を光源とする透過光がペールトーンを呈することにより、使用者が心理的に癒しを感じる色調を呈した空間を容易に作り出すことができるアイウェア用光学フィルム、並びにこれを有するアイウェア用機能性フィルム、アイウェア用光学積層体およびアイウェアを提供することができる。
【図面の簡単な説明】
【００１１】
【図１】図１は、本発明のアイウェア用光学フィルムを備えたアイウェア用光学積層体の一例を示す、概略断面図である。
【発明を実施するための形態】
【００１２】
［アイウェア用光学フィルム］
本発明に係るアイウェア用光学フィルム（以下、単に「光学フィルム」という。）は、光学機能層を有し、白色光を光源とする透過光がペールトーンを呈することを特徴とする。このような光学フィルムは、サングラスや眼鏡等のアイウェアに用いられた場合に、使用者にとって心理的に癒しを感じる色調を呈した空間を容易に作り出すことができる。
【００１３】
ここで、白色光とは、一般に、可視光線のすべての波長の光（色）が均等に混ざった光で、色合いの感覚を与えない光を意味するが、本明細書では青みがかった白色光や、黄色みがかった白色光も含むものとし、好ましくは色温度が４０００〜７０００ケルビン（Ｋ）の光である。このような光としては、例えば太陽光（自然光）や、電球、蛍光灯およびＬＥＤランプ等を光源とする光、ＣＩＥが規定する標準光Ｃ（いわゆるＣ光源）等が挙げられる。また、白色光を光源とする透過光の色調（透過色）とは、白色光を光源として光学フィルムを透過してくる光の色合いを意味する。
【００１４】
また、ペールトーン（淡色調）は、明度が高く、彩度が低い色調を意味する。このような色調は、ＰＣＣＳ（日本色研配色体系：Ｐｒａｃｔｉｃａｌ  Ｃｏｌｏｒ  Ｃｏ−ｏｒｄｉｎａｔｅ  Ｓｙｓｔｅｍ）のトーンにおいて、ｐ（ペール）として規定されている。本発明で着目する癒し効果を発現するペールトーンとしては、好ましくはＰＣＣＳトーンのｐ３、ｐ４、ｐ５、ｐ６、ｐ７、ｐ８、ｐ９、ｐ１０、ｐ１１、ｐ１２、ｐ１３、ｐ１４、ｐ１５、ｐ１６、ｐ１９、ｐ２０、ｐ２１、ｐ２２、ｐ２３、ｐ２４が挙げられ、中でもｐ６、ｐ１０、ｐ１１、ｐ１２、ｐ１４、ｐ１５、ｐ１６、ｐ１９、ｐ２０、ｐ２２、ｐ２４がより好ましい。
【００１５】
また、上記透過光の色調を、ＪＩＳ Ｚ ８７８１−４：２０１３に規定されるＣＩＥ（国際照明委員会）Ｌ＊ａ＊ｂ＊表色系で数値化する場合、次のとおりである。なお、測定条件は、Ｃ光源（ＣＩＥが規定する標準光Ｃ）および２度視野とする。
明度を表すＬ＊値は、好ましくは７０以上１００以下の範囲であり、より好ましくは７５以上９８以下の範囲であり、さらに好ましくは８０以上９５以下の範囲である。
また、色度を表すａ＊値およびｂ＊値から下記式（１）により算出される、彩度を表すＣ＊値は、好ましくは１以上３５以下の範囲であり、より好ましくは５以上３０以下の範囲であり、さらに好ましくは８以上２５以下の範囲である。
Ｃ＊＝［（ａ＊）２＋（ｂ＊）２］１／２    （１）
また、色度を表すａ＊値は、好ましくは−１５以上５以下の範囲であり、より好ましくは−１２以上−５以下の範囲である。
また、色度を表すｂ＊値は、好ましくは−２０以上０以下の範囲であり、より好ましくは−２０以上−３以下の範囲である。
特に、色度を表す、ａ＊値が−１５以上５以下の範囲であり、かつｂ＊値が−２０以上０以下の範囲であることが好ましく、このような色調の透過光を実現できる本発明の光学フィルムは、サングラスや眼鏡等のアイウェアに用いることにより特に高い癒し効果を発現する。
【００１６】
また、本発明の光学フィルムは、少なくとも光学機能層を有していればよく、１層の光学機能層のみからなるものであってもよいし、２層以上の光学機能層が積層されてなるものであってもよい。２層以上の光学機能層が積層される場合、各層は同じ種類の光学機能層であってもよいし、互いに異なる種類の光学機能層であってもよい。各光学機能層の積層数は、光学機能層の種類に依り、光学機能層の積層物全体として、透過光がペールトーンを呈するように適宜決定することができる。また、本発明の光学フィルムは、透過光の色調を損なわない範囲で、光学機能層以外の層をさらに有していてもよく、光学機能層以外の層としては、例えば接着剤層や、粘着剤層、ハードコート層などが挙げられる。
【００１７】
光学機能層は、透過光の色調（以下、単に「透過色」という。）をペールトーンにできるものであれば、特に制限されない。光学機能層としては、例えば、色素、金属蒸着による多層膜、屈折率の異なる樹脂多層膜、可視光域の光を選択反射するコレステリック液晶層等が挙げられ、これらは単独、または複数の組み合わせであってもよい。中でも、材料の配合比を変えるだけで容易に透過色の調整ができ、かつ、少ない層数で目的の透過色を実現できることから、コレステリック液晶層を用いることが好ましい。
【００１８】
コレステリック液晶層は、液晶組成物中のネマチック液晶化合物のコレステリック配向を固定することにより形成することができる。液晶組成物は、キラリティを持つネマチック液晶化合物、または、ネマチック液晶化合物およびカイラル剤を少なくとも含む。コレステリック液晶層を作製する方法は、例えば、液晶組成物を調製する工程と、液晶組成物を塗布して塗布膜を形成する工程と、塗布膜を乾燥させる工程と、乾燥させた塗布膜を硬化させる工程とを少なくとも含むことが好ましい。
【００１９】
液晶組成物を調製する工程では、ネマチック液晶化合物に、所望とする波長を反射するように右巻きもしくは左巻きとなるカイラル剤を必要量添加することが好ましい。カイラル剤の種類や量により、液晶分子の螺旋の向きや反射波長を任意に設計することができる。次にこれらを溶剤に溶解し、必要に応じて光重合開始剤および助剤を添加する。
【００２０】
ネマチック液晶は、いわゆる電界で操作する液晶とは異なり、螺旋配向状態を固定化して使用されるため、ネマチック液晶化合物として、重合性基を有するネマチック液晶モノマーを用いることが好ましい。重合性基を有するネマチック液晶モノマーは、分子内に重合性基を有し、ある温度範囲または濃度範囲で液晶性を示す化合物である。重合性基としては、例えば（メタ）アクリロイル基、ビニル基、カルコニル基、シンナモイル基、およびエポキシ基等が挙げられる。また、液晶性を示すためには分子内にメソゲン基があることが好ましい。メソゲン基は、液晶相挙動を誘導する能力を有する基であり、例えばビフェニル基、ターフェニル基、（ポリ）安息香酸フェニルエステル基、（ポリ）エーテル基、ベンジリデンアニリン基、およびアセナフトキノキサリン基等のロッド状または板状の置換基、またはトリフェニレン基、フタロシアニン基、およびアザクラウン基等の円盤状の置換基である。ロッド状または板状基を有する液晶化合物はカラミティック液晶として当該技術分野で既知である。このような重合性基を有するネマチック液晶モノマーは、具体的には、特開２００３−３１５５５６号公報および特開２００４−２９８２４号公報に記載される重合性液晶や、Ｐａｌｉｏｃｏｌｏｒ（登録商標、以下において同じ。）シリーズ（ＢＡＳＦジャパン株式会社製）およびＲＭＭシリーズ（メルク株式会社製）等が挙げられる。これらの重合性基を有するネマチック液晶モノマーは、単独で用いてもよく、または２種以上の混合物を用いることもできる。
【００２１】
カイラル剤としては、上記重合性基を有するネマチック液晶モノマーを右巻きまたは左巻き螺旋配向させることができ、重合性基を有するネマチック液晶モノマーと同様に重合性基を有する化合物が好ましい。そのようなカイラル剤としては、例えば、ＰａｌｉｏｃｏｌｏｒＬＣ７５６（ＢＡＳＦジャパン株式会社製）などが挙げられる。カイラル剤の添加量は、カイラル剤の種類と反射させる波長によっても異なるが、重合性基を有するネマチック液晶モノマー１００質量部に対し、０．５〜３０質量部程度が好ましく、より好ましくは１〜２０質量部程度がよい。
【００２２】
さらに、重合性基を有するネマチック液晶モノマーと反応可能な液晶性を有しない重合性化合物を液晶組成物に添加することも可能である。そのような化合物としては例えば紫外線硬化型樹脂等が挙げられる。紫外線硬化型樹脂としては、例えばジペンタエリスリトールヘキサ(メタ)アクリレート、ジペンタエリスリトールペンタ（メタ）アクリレートと１，６−ヘキサメチレン−ジ−イソシアネートとの反応生成物、イソシアヌル環を有するトリイソシアネートとペンタエリスリトールトリ（メタ）アクリレートとの反応生成物、ペンタエリスリトールトリ（メタ）アクリレートとイソホロン−ジ−イソシアネートとの反応生成物、ジペンタエリスリトールペンタ（メタ）アクリレート、ジペンタエリスルトールテトラ（メタ）アクリレート、ペンタエリスリトールテトラ（メタ）アクリレート、ペンタエリスルトールトリ（メタ）アクリレート、トリメチロールプロパントリ（メタ）アクリレート、ジトリメチロールプロパンテトラ（メタ）アクリレート、トリス（アクリロキシエチル）イソシアヌレート、トリス（メタアクリロキシエチル）イソシアヌレート、グリセロールトリグリシジルエーテルと（メタ）アクリル酸との反応生成物、カプロラクトン変性トリス（アクリロキシエチル）イソシアヌレート、トリメチロールプロパントリグリシジルエーテルと（メタ）アクリル酸との反応生成物、トリグリセロール−ジ−（メタ）アクリレート、プロピレングリコール−ジ−グリシジルエーテルと（メタ）アクリル酸との反応生成物、ポリプロピレングリコール−ジ−（メタ）アクリレート、トリプロピレングリコール−ジ−（メタ）アクリレート、ポリエチレングリコール−ジ−（メタ）アクリレート、テトラエチレングリコール−ジ−（メタ）アクリレート、トリエチレングリコール−ジ−（メタ）アクリレート、ペンタエリスリトール−ジ−（メタ）アクリレート、１，６−ヘキサンジオール−ジ−グリシジルエーテルと（メタ）アクリル酸との反応生成物、１，６−ヘキサンジオール−ジ−（メタ）アクリレート、グリセロール−ジ−（メタ）アクリレート、エチレングリコール−ジ−グリシジルエーテルと（メタ）アクリル酸との反応生成物、ジエチレングリコール−ジ−グリシジルエーテルと（メタ）アクリル酸との反応生成物、ビス（アクリロキシエチル）ヒドロキシエチルイソシアヌレート、ビス（メタアクリロキシエチル）ヒドロキシエチルイソシアヌレート、ビスフェノールＡ−ジ−グリシジルエーテルと(メタ)アクリル酸との反応生成物、テトラヒドロフルフリル（メタ）アクリレート、カプロラクトン変性テトラヒドロフルフリル（メタ）アクリレート、２−ヒドロキシエチル（メタ）アクリレート、２−ヒドロキシプロピル（メタ）アクリレート、ポリプロピレングリコール（メタ）アクリレート、ポリエチレングリコール（メタ）アクリレート、フェノキシヒドロキシプロピル(メタ)アクリレート、アクリロイルモルホリン、メトキシポリエチレングリコール（メタ）アクリレート、メトキシテトラエチレングリコール（メタ）アクリレート、メトキシトリエチレングリコール（メタ）アクリレート、メトキシエチレングリコール（メタ）アクリレート、メトキシエチル（メタ）アクリレート、グリシジル（メタ）アクリレート、グリセロール（メタ）アクリレート、エチルカルビトール（メタ）アクリレート、２−エトキシエチル（メタ）アクリレート、Ｎ，Ｎ−ジメチルアミノエチル（メタ）アクリレート、２−シアノエチル（メタ）アクリレート、ブチルグリシジルエーテルと（メタ）アクリル酸との反応生成物、ブトキシトリエチレングリコール（メタ）アクリレート、およびブタンジオールモノ（メタ）アクリレート等が挙げられ、これらは単独でまたは複数混合して用いることができる。これらの液晶性を持たない紫外線硬化型樹脂は、重合性基を有するネマチック液晶モノマーに液晶性を失わせない程度に添加しなければならず、重合性基を有するネマチック液晶モノマー１００質量部に対して好ましくは０．１〜２０質量部、より好ましくは１．０〜１０質量部程度の添加量がよい。
【００２３】
重合性基を有するネマチック液晶モノマーや他の重合性化合物が紫外線硬化型である場合、紫外線による硬化のために、光重合開始剤が液晶組成物にさらに添加されることが好ましい。光重合開始剤としては、例えば、２−メチル−１−［４−（メチルチオ）フェニル］−２−モルホリノプロパン−１（ＢＡＳＦジャパン株式会社製  Ｉｒｇａｃｕｒｅ（登録商標、以下において同じ。）  ９０７）、１−ヒドロキシシクロヘキシルフェニルケトン（ＢＡＳＦジャパン株式会社製  Ｉｒｇａｃｕｒｅ  １８４）、４−（２−ヒドロキシエトキシ）−フェニル（２−ヒドロキシ−２−プロピル）ケトン（ＢＡＳＦジャパン株式会社製  Ｉｒｇａｃｕｒｅ  ２９５９）、１−（４−ドデシルフェニル）−２−ヒドロキシ−２−メチルプロパン−１−オン（メルク株式会社製  Ｄａｒｏｃｕｒｅ（登録商標、以下において同じ。）  ９５３）、１−（４−イソプロピルフェニル）−２−ヒドロキシ−２−メチルプロパン−１−オン（メルク株式会社製  Ｄａｒｏｃｕｒｅ  １１１６）、２−ヒドロキシ−２−メチル−１−フェニルプロパン−１−オン（ＢＡＳＦジャパン株式会社製  Ｉｒｇａｃｕｒｅ  １１７３）、ジエトキシアセトフェノン等のアセトフェノン系化合物、ベンゾイン、ベンゾインメチルエーテル、ベンゾインエチルエーテル、ベンゾインイソプロピルエーテル、ベンゾインイソブチルエーテル、２，２−ジメトキシ−２−フェニルアセトフェノン（ＢＡＳＦジャパン株式会社製  Ｉｒｇａｃｕｒｅ  ６５１）等のベンゾイン系化合物、ベンゾイル安息香酸、ベンゾイル安息香酸メチル、４−フェニルベンゾフェノン、ヒドロキシベンゾフェノン、４−ベンゾイル−４’−メチルジフェニルサルファイド、３，３’−ジメチル−４−メトキシベンゾフェノン（日本化薬株式会社製  カヤキュアーＭＢＰ）等のベンゾフェノン系化合物、チオキサントン、２−クロルチオキサントン（日本化薬株式会社製  カヤキュアーＣＴＸ）、２−メチルチオキサントン、２，４−ジメチルチオキサントン（日本化薬株式会社製  カヤキュアーＲＴＸ）、イソプロピルチオキサントン、２，４−ジクロオチオキサントン（日本化薬株式会社製  カヤキュアーＣＴＸ）、２，４−ジエチルチオキサントン（日本化薬株式会社製  カヤキュアーＤＥＴＸ）、または２，４−ジイソプロピルチオキサントン（日本化薬株式会社製  カヤキュアーＤＩＴＸ）等のチオキサントン系化合物等が挙げられる。光重合開始剤としては、好ましくは、例えば、Ｉｒｇａｃｕｒｅ  ＴＰＯ、Ｉｒｇａｃｕｒｅ  ＴＰＯ−Ｌ、Ｉｒｇａｃｕｒｅ  ＯＸＥ０１、Ｉｒｇａｃｕｒｅ  ＯＸＥ０２、Ｉｒｇａｃｕｒｅ  １３００、Ｉｒｇａｃｕｒｅ  １８４、Ｉｒｇａｃｕｒｅ  ３６９、Ｉｒｇａｃｕｒｅ  ３７９、Ｉｒｇａｃｕｒｅ  ８１９、Ｉｒｇａｃｕｒｅ  １２７、Ｉｒｇａｃｕｒｅ  ９０７またはＩｒｇａｃｕｒｅ  １１７３（いずれもＢＡＳＦジャパン株式会社製）、特に好ましくはＩｒｇａｃｕｒｅ  ＴＰＯ、Ｉｒｇａｃｕｒｅ  ＴＰＯ−Ｌ、Ｉｒｇａｃｕｒｅ  ＯＸＥ０１、Ｉｒｇａｃｕｒｅ  ＯＸＥ０２、Ｉｒｇａｃｕｒｅ  １３００またはＩｒｇａｃｕｒｅ  ９０７が挙げられる。これらの光重合開始剤は１種類単独でも、複数を任意の割合で混合しても使用することがで��る。
【００２４】
ベンゾフェノン系化合物やチオキサントン系化合物を光重合開始剤として用いる場合には、光重合反応を促進させるために、助剤を併用することも可能である。そのような助剤としては例えば、トリエタノールアミン、メチルジエタノールアミン、トリイソプロパノールアミン、ｎ−ブチルアミン、Ｎ−メチルジエタノールアミン、ジエチルアミノエチルメタアクリレート、ミヒラーケトン、４，４’―ジエチルアミノフェノン、４−ジメチルアミノ安息香酸エチル、４−ジメチルアミノ安息香酸（ｎ−ブトキシ）エチル、または４−ジメチルアミノ安息香酸イソアミル等のアミン系化合物が挙げられる。
【００２５】
光重合開始剤および助剤の添加量は、液晶組成物の液晶性に影響を与えない範囲とすることが好ましい。光重合開始剤の添加量は、液晶組成物中の紫外線で硬化する化合物１００質量部に対して、好ましくは０．５〜１０質量部、より好ましくは２〜８質量部程度がよい。また、助剤の液晶組成物への添加量は、光重合開始剤の質量に対して、０．５倍から２倍量程度がよい。
【００２６】
液晶組成物には、液晶化合物を溶解するための溶剤をさらに添加することができる。溶剤は、例えば、シクロペンタノン、トルエン、およびメチルエチルケトンなどであり、当業者が適宜決定することができる。溶剤の添加量は、液晶組成物の全固形分１００質量部に対し３００〜１０００質量部であることが好ましい。
【００２７】
次に、液晶組成物を塗布して塗布膜を形成する工程では、好ましくは、このようにして調製した液晶組成物をＰＥＴフィルム等のプラスチック基板上に厚みができるだけ均一になるように塗布し、塗布膜を形成する。
【００２８】
液晶組成物の塗布膜を乾燥させる工程では、液晶組成物の塗布膜を加熱して溶剤を除去させながら、基板上でコレステリック液晶となって所望の螺旋ピッチで配向するような温度条件で一定時間放置することが好ましい。加熱温度は４０〜２００℃の範囲とすることが好ましく、加熱時間は、１〜７分とすることが好ましいが、加熱の温度および時間は当業者が適宜調整することができる。このとき、プラスチックフィルム基板表面を塗布前にラビングあるいは延伸等の配向処理をしておくことで、コレステリック液晶の配向がより均一にすることができ、フィルムとしてのヘーズ値を低減することが可能となる。
【００２９】
次いで、乾燥した塗布膜を硬化させる工程では、液晶化合物の配向状態を保持したまま、高圧水銀灯等で紫外線を照射し、配向を固定化させることにより、コレステリック液晶層が得られる。ここで、右巻き螺旋配向となるカイラル剤を選択した場合、得られるのは右円偏光を反射するコレステリック液晶層であり、左巻き螺旋配向となるカイラル剤を選択した場合、得られるのは左円偏光を反射するコレステリック液晶層である。
【００３０】
コレステリック液晶層の透過色は、反射波長域によって異なる。反射波長域は該反射波長域の中心値である中心反射波長を用いて表現される。透過色がペールトーンとなるためには中心反射波長を可視光域にすることが好ましく、中心反射波長は、４００ｎｍ〜８００ｎｍ、より好ましくは４１０〜７８０ｎｍ、さらに好ましくは４３０〜７００ｎｍの範囲で、求める色調に応じて適宜選択される。例えば、中心反射波長が４５０ｎｍの場合の透過色は黄色、５５０ｎｍの場合は赤紫色、６５０ｎｍの場合は水色となる。
【００３１】
ペールトーンの透過色を、コレステリック液晶層を用いて実現させるためには、所望の明度と彩度となるように、コレステリック液晶層の透過率と反射波長域が調整されていればよい。具体的には、コレステリック液晶層の透過率は、該液晶層の厚さを変えることで調整が可能である。ペールトーンの透過色を実現させるためには、コレステリック液晶層の厚さを例えば０．３〜７μｍ、好ましくは０．５〜５μｍ以下程度にするのがよい。
【００３２】
反射波長域の調整は、所望とする反射波長域が広い場合には、異なる反射波長域を有するコレステリック液晶層を複数層積層することにより行うことができる。例えば、中心反射波長が４５０ｎｍであるコレステリック液晶層と中心反射波長が６５０ｎｍであるコレステリック液晶層を積層することにより、黄緑色の透過色を表すことができる。よって、アイウェア用光学フィルムには、コレステリック液晶層は１層単独が含まれていてもよく、異なる透過色を有する複数のコレステリック液晶層を組み合わせが含まれていてもよい。この組み合わせには特に制限はなく、この組み合わせにより複雑で多様な透過色を得ることができる。コレステリック液晶層の層数は、所望とする透過色に応じて適宜調整され、例えば１〜５、好ましくは１または２である。
【００３３】
コレステリック液晶層を積層する手段は、特に制限はないが、粘着剤や接着剤を用いて積層することが好ましい。粘着剤としては、アクリル系やゴム系の粘着剤が挙げられるが、接着性や保持力等を調整しやすいアクリル系粘着剤が好ましい。また、接着剤としては、紫外線硬化型樹脂組成物や熱硬化型樹脂組成物が挙げられる。紫外線硬化型樹脂の場合は、アクリロイル基またはエポキシ基を有するモノマーを複数混合した組成物を光重合開始剤の存在下で、紫外線を照射することにより硬化させて接着させることができる。熱硬化型樹脂組成物の場合は、エポキシ基を有するモノマーを複数混合した組成物を酸触媒の存在下で加熱することにより硬化させて接着することができる。あるいは、アミノ基、カルボキシル基、または水酸基を有する複数のモノマーやポリマーを含む組成物をイソシアネート基やメラミンを有する化合物の存在下で加熱することにより硬化させて接着することができる。
【００３４】
また、コレステリック液晶層を積層する粘着剤や接着剤としては、色素を溶解させた粘着剤や接着剤を用いてもよい。これにより、さらに複雑な透過色を有するアイウェア用光学フィルムを得ることができる。
【００３５】
［アイウェア用機能性フィルム］
アイウェア用機能性フィルム（以下、単に「機能性フィルム」ということがある。）は、上記光学フィルムと、偏光素子とを備える。上記光学フィルムに、偏光素子を積層することにより、透過率を抑え、明度をさらに調整することができる。
【００３６】
偏光素子としては、典型的にはＰＶＡ偏光フィルムが挙げられ、作製方法は特に限定されないが、ポリビニルアルコール（ＰＶＡ）またはその誘導体から形成された高分子フィルムにヨウ素や二色性染料などの色素を吸着し、該フィルムを一軸に延伸配向させて製造される。色素としては、耐熱性の点から、二色性染料が好ましく、特にスルホン酸基をもつアゾ色素からなる直接染料が好ましい。
【００３７】
上記光学フィルムと偏光素子とを積層する方法としては、特に限定されないが、高い接着力が得られることから上記の粘着剤や接着剤といった接着層を介して貼り合わせることが望ましい。接着層としては、ホットメルト型接着剤と硬化型接着剤のいずれも使用可能である。上記光学フィルムと偏光素子を接着する接着剤には、調光染料を溶解させた接着剤を用いてもよい。
【００３８】
［アイウェア用光学積層体］
アイウェア用光学積層体（以下、単に「光学積層体」ということがある。）は、上記光学フィルムまたは上記機能性フィルムと、上記光学フィルムまたは上記機能性フィルムを、その両面側から挟持する位置関係で配置される２つ支持体と、を備える。
【００３９】
支持体としては、例えば、ポリカーボネート（ＰＣ）、トリアセチルセルロース（ＴＡＣ）、ナイロン樹脂、シクロオレフィンポリマーなどの透明性の高い樹脂が使用できる。２つの支持体は、同じ材料により形成されていてもよいし、異なる材料により形成されていてもよい。好ましくは、２つの支持体の少なくとも一方が、トリアセチルセルロース、ポリカーボネート、ナイロン樹脂およびシクロオレフィンポリマーからなる群から選択される１種または２種以上の材料により形成されたものである。
【００４０】
また、２つの支持体の各々と、上記光学フィルムまたは上記機能性フィルムとは、接着剤層を介して貼り合わされていることが好ましい。接着剤層は、特に限定されないが、高い接着力を得るためアイウェア用機能性フィルムについて上述した粘着剤や接着剤により形成されることが望ましい。接着層としては、ホットメルト型接着剤と硬化型接着剤のいずれも使用可能である。
【００４１】
また、このような光学積層体が、アイウェアとして用いられる際には、所望の形状に成形され、フレームに固定されて用いられることが好ましい。
【００４２】
ここで、図１に、本発明の光学積層体の構成の一例として、概略断面図を示す。図１に示されるように、本発明の光学積層体３０は、本発明の機能性フィルム２０と、機能性フィルム２０をその両面側から挟持する位置関係で配置される２つの支持体７と、を備え、各層は粘着剤層または接着剤層３により積層されている。ここで、機能性フィルム２０は、本発明の光学フィルム１０と、偏光素子５とを備え、各層は粘着剤層または接着剤層３を介して積層されている。また、光学フィルム１０は、光学機能層１を有しており、ここでは、特に２層の光学機能層１が粘着剤層または接着剤層３を介して積層されている。
【００４３】
図１において、２層の光学機能層１は、同じ種類の光学機能層であってもよいし、互いに異なる種類の光学機能層であってもよい。互いに異なる種類の光学機能層である場合としては、例えば、一方が、右円偏光を反射するコレステリック液晶層（Ｒ）であり、他方が左円偏光を反射するコレステリック液晶層（Ｌ）である場合等が挙げられる。
【００４４】
［アイウェア］
アイウェアは、上記光学積層体を含み、必要に応じて、光学積層体を固定するフレームや、レンズをさらに含んでもよい。
特に、アイウェアが機能性フィルムを備える光学積層体を含む場合、光学フィルムは、偏光素子より外側になるようにフレームに固定されることが好ましい。
また、アイウェアがレンズを含む場合、上記光学積層体をレンズの一面側または両面側に配置してなることが好ましい。
このようなアイウェアにおいて、光学積層体の外側表面には、さらにハードコートや反射防止、防曇のための表面処理等が適宜行われていてもよい。
【００４５】
アイウェアは、サングラスやゴーグル等の形態であることが好適であるが、視界の一部または全体を覆うものであれば特に限定されない。屋内または野外のいずれでも使用することができる。使用者は、特にストレスを感じた時等に、本発明のアイウェアを着用することにより、心理的に癒しを感じる色調を呈した空間を容易に作り出すことができ、視覚を通じて癒しを感じることができ、ストレスを緩和することができる。
【実施例】
【００４６】
以下、実施例により、本発明を詳細に例示する。実施例において部は質量部を意味する。【００４７】
＜塗布液（液晶組成物）の調製＞
下記表１および２に示す組成で、重合性液晶モノマー、カイラル剤および重合開始剤を溶剤に溶解させ、塗布液（Ｒ剤）および（Ｌ剤）をそれぞれ調製した。
【表１】
2017086067.tif 000003
【表２】
2017086067.tif 000004
【００４８】
カイラル剤：化合物１（特開２００２−１７９６６８号公報に記載の例示化合物２−１）
【化１】
2017086067.tif 000005
【００４９】
＜光学機能層の作製＞
上記表１および２の組成で調製された塗布液（Ｒ１〜４およびＬ１〜４）を用い、下記の手順にて、光学機能層（Ｒ１〜４およびＬ１〜４）を作製した。以下、塗布液（Ｒ１）を用いる場合を例に説明する。
まず、塗布液（Ｒ１）を、ワイヤーバーを用いて、乾燥後の膜の厚みが４μｍになるように、ＰＥＴフィルム（東洋紡績株式会社製、下塗り層無し）上に、室温にて塗布した。
次に、ＰＥＴフィルム上に塗布された塗布液（Ｒ１）を、１５０℃にて５分間加熱し、溶剤を除去し、コレステリック液晶層とした。次いで、このコレステリック液晶層に対し、高圧水銀ランプ（ハリソン東芝ライティング株式会社（現東芝ライテック株式会社）製）により、１２０Ｗ出力、５〜１０秒間の条件でＵＶ照射を行い、コレステリック液晶層を固定して、光学機能層（Ｒ１）を得た。
なお、塗布液（Ｒ２〜４およびＬ１〜４）を用いる場合についても同様に、上記手順にて光学機能層（Ｒ２〜４およびＬ１〜４）を得た。【００５０】
［実施例１］
上記手順により作製された光学機能層（Ｒ１）を、ＰＥＴフィルムから剥離して、光学機能層（Ｒ１）からなる実施例１のアイウェア用光学フィルムを得た。【００５１】
［実施例２］
上記手順により作製された光学機能層（Ｒ２）を、ＰＥＴフィルムから剥離して、光学機能層（Ｒ２）からなる実施例２のアイウェア用光学フィルムを得た。【００５２】
［実施例３］
上記手順により作製された光学機能層（Ｒ３）を、ＰＥＴフィルムから剥離して、光学機能層（Ｒ３）からなる実施例３のアイウェア用光学フィルムを得た。【００５３】
［実施例４］
上記手順により作製された光学機能層（Ｒ４）を、ＰＥＴフィルムから剥離して、光学機能層（Ｒ４）からなる実施例４のアイウェア用光学フィルムを得た。【００５４】
［実施例５］
上記手順により作製された光学機能層（Ｒ１）と、光学機能層（Ｌ１）とを、光学機能層側同士が向い合うようにアクリル系粘着剤を介して積層した。その後、両面にあるＰＥＴフィルムを剥離して、光学機能層（Ｒ１）と光学機能層（Ｌ１）とを有する実施例５のアイウェア用光学フィルムを得た。【００５５】
［実施例６］
光学機能層（Ｒ１）および（Ｌ１）に替えて、上記手順により作製された光学機能層（Ｒ２）および（Ｌ２）を用いた点以外は実施例５と同様の操作により、光学機能層（Ｒ２）と光学機能層（Ｌ２）とを有する実施例６のアイウェア用光学フィルムを得た。【００５６】
［実施例７］
光学機能層（Ｒ１）および（Ｌ１）に替えて、上記手順により作製された光学機能層（Ｒ２）および（Ｒ３）を用いた点以外は実施例５と同様の操作により、光学機能層（Ｒ２）と光学機能層（Ｒ３）とを有する実施例７のアイウェア用光学フィルムを得た。【００５７】
［実施例８］
光学機能層（Ｒ１）および（Ｌ１）に替えて、上記手順により作製された光学機能層（Ｒ３）および（Ｒ４）を用いた点以外は実施例５と同様の操作により、光学機能層（Ｒ３）と光学機能層（Ｒ４）とを有する実施例８のアイウェア用光学フィルムを得た。【００５８】
［実施例９］
光学機能層（Ｒ１）および（Ｌ１）に替えて、上記手順により作製された光学機能層（Ｒ２）および（Ｒ４）を用いた点以外は実施例５と同様の操作により、光学機能層（Ｒ２）と光学機能層（Ｒ４）とを有する実施例９のアイウェア用光学フィルムを得た。【００５９】
［比較例１］
光学機能層（Ｒ１）および（Ｌ１）に替えて、上記手順により作製された光学機能層（Ｒ３）および（Ｌ３）を用いた点以外は実施例５と同様の操作により、光学機能層（Ｒ３）と光学機能層（Ｌ３）とを有する比較例１のアイウェア用光学フィルムを得た。【００６０】
［比較例２］
光学機能層（Ｒ１）および（Ｌ１）に替えて、上記手順により作製された光学機能層（Ｒ４）および（Ｌ４）を用いた点以外は実施例５と同様の操作により、光学機能層（Ｒ４）と光学機能層（Ｌ４）とを有する比較例２のアイウェア用光学フィルムを得た。【００６１】
［透過光の色調の観察］
実施例１〜９ならびに比較例１および２にて作製したアイウェア用光学フィルムの透過光の色調（透過色）を観察した。具体的には、蛍光灯（三菱電機株式会社製  ルピカラインＥＸ−Ｎ  色温度５０００Ｋ）の下で、眼と１〜３ｃｍ程度の距離にアイウェア用光学フィルムを配置し、アイウェア用光学フィルムを介して白地のスクリーンを観察して、その色調を評価した。なお、本実施例においては、透過光の色調の判断は、ＰＣＣＳのカラーチャート（日本色研  ＰＣＣＳハーモニックカラーチャート２０１−Ｌ）の色見本に照らして行った。観察された透過光の色調（透過色）を下記表３に記載した。【００６２】
［Ｌ＊値、ａ＊値およびｂ＊値の測定、並びにＣ＊値の算出］
分光光度計ＭＰＣ−３１００（株式会社島津製作所製）を用いて、実施例１〜９ならびに比較例１および２にて作製したアイウェア用光学フィルムの透過スペクトルを測定した。得られたスペクトルを用いて、色彩計算を行い、ＪＩＳ  Ｚ  ８７８１−４：２０１３に規定されるＬ＊ａ＊ｂ＊表色系（Ｃ光源、２度視野）におけるＬ＊値、ａ＊値およびｂ＊値のそれぞれを求めた。彩度を表すＣ＊については、色度を表すａ＊値およびｂ＊値を下記式（１）に代入することにより算出した。得られた結果を下記表３に記載した。
Ｃ＊＝［（ａ＊）２＋（ｂ＊）２］１／２      （１）【００６３】
［癒し効果の評価］
実施例１〜９ならびに比較例１および２のアイウェア用光学フィルムが与える癒し効果を試験した。具体的には、２０〜４０歳代の男女計９名のモニターに、アイウェア用光学フィルムの透過光の色調（透過色）を観察してもらい、その色調について、癒し効果を感じるかについてアンケート調査を実施した。アイウェア用光学フィルムの透過色の観察は、蛍光灯（同上）の下で、眼と１〜３ｃｍ程度の距離にアイウェア用光学フィルムを配置し、アイウェア用光学フィルムを介した光景を１０〜２０秒間程度見ることにより実施した。癒し効果を「感じる」と回答したモニターの比率を算出し、その結果を下記表３に記載した。本実施例では、３３％以上（９人中３人以上）が癒し効果を感じると回答した場合を合格ラインとした。【００６４】
【表３】
2017086067.tif 000006
【００６５】
表３に示されるように、比較例１および２のアイウェア用光学フィルムは、透過光がペールトーンを呈していないため、使用者に対して癒し効果を与えることができていなかった。これに対し、本発明に係る実施例１〜９のアイウェア用光学フィルムはいずれも、透過光がペールトーンを呈するため、使用者に対して癒し効果を与えることができることが確認された。【００６６】
さらに、実施例１、２、５、および７のアイウェア用光学フィルムは、ａ＊値が−１５以上５以下の範囲であり、かつｂ＊値が−２０以上０以下の範囲であることによって、使用者の７０％以上に高い癒し効果を与えることがわかった。【００６７】
本発明のアイウェア用光学フィルムによれば、透過光がペールトーンを呈することにより、使用者が心理的に癒しを感じる色調を呈した空間を容易に作り出すことができる。そのため、このような本発明のアイウェア用光学フィルムを用いたアイウェア用機能性フィルム、光学積層体およびアイウェアによれば、使用者に視覚を通じて癒し効果を与えることができ、使用者のストレスを緩和することができる。
【符号の説明】
【００６８】
１  光学機能層
３  粘着剤または接着剤
５  偏光素子
７  支持体
１０  アイウェア用光学フィルム
２０  アイウェア用機能性フィルム
３０  アイウェア用光学積層体
【図１】
2017086067.tif 000007
【国際調査報告】
2017086067.tif 000008
2017086067.tif 000009
2017086067.tif 000010
2017086067.tif 000011